Brevet FR2126096A1 — publié le 19721006

La présente invention a pour objet une nouvelle composition pour la protection des raccordements électriques. Jusqu'à présent, on utilise, pour protéger des corrosions électrolytiques les raccordements électriques exposés aux intempéries, une vaseline neutre à haut point de goutte. Cette vaseline présente 11 inconvénient de durcir dès que la température ambiante descend au-dessous de - 5OC ou de - 10 C, durcissement qui la rend inutilisable, en hiver, sur les chantiers. La présente invention a pour but de remédier à cet inconvénient et pour ce faire, elle a pour objet une composition protectrice caractérisée en ce qu'elle est constituée par un mélange de fluide silicone et de chlorure de polyvinyle. La composition ainsi réalisée convient parfaitement à l'utilisation envisagée puisqu'elle allie à un haut point de goutte (supérieur à 800C), une excellente malléabilité à des températures inférieures à 00C couramment atteintes en hiver. En outre, cette composition vieillit sans que ses propriétés s'altèrent. I1 a été constaté que les résultats optima étaient obtenus lorsque le fluide silicone utilisé est un méthylpolysiloxane et lorsque le mélange de fluide silicone et de chlorure de polyvinyle se fait à raison de 50 parties en poids du premier composant pour 50 parties en poids du second. La préparation suivante est donnée à titre d'exemple non limitatif pour illustrer l'invention. Dans un malaxeur-pétrisseur à bras d'agitation, on introduit, tout d'abord, en tant que fluide silicone, 50 parties en poids d'huile RHODORSIL 47 V 100.000 qui est produit à base de méthylpolysiloxane commercialisé par la société Rhône Poulenc, puis, en tant que chlorure de polyvinyle, 50 parties en poids de SOL VIC 334 commercialisé par la société SOLVIC. Le mélange est malaxé pendant au moins deux heures, alors que les bras d'agitation tournent à une vitesse variant entre 25 et 50 tours/mn selon le stade de l'opération et le rayon du bras. La température de gélification étant de l'ordre de 80"C, donc relativement élevée, il est inutile de prendre des précautions particulières pour éviter la gélification pendant le mélange. L'opération est terminée lorsque ledit mélange est parfaitement homogène. Des essais effectués sur la composition ainsi obtenue ont montré que cette dernière avait un point de goutte voisin de 1800C et qu'elle conservait une très bonne malléabilité à des températures nettement inférieures à 0 G. Au surplus, des essais de vieillissement ont permis de constater qu'une fois mise en place dans des goussets de protection de raccordements électriques, la composition ne coule pas lorsqu'on la soumet à des températuresvoisines de120t REVENDICATT CW; 1- Composition pour la protection des raccordements électriques, caractérisée en ce qu'elle est constituée par un mélange de fluide silicone et de chlorure de polyvinyle. 2- Composition selon la revendication 1, caractérisée en ce que le fluide silicone est un méthylpolysiloxane. 3- Composition selon la revendication 1 ou 2, caractérisée en ce que le mélange renferme 50 parties en poids de fluide silicone pour 50 parties en poids de chlorure de polyvinyle.